(57)【要約】【課題】高密度ポリエチレンと害虫防除剤が高移行性のエチレン系重合体と害虫防除剤とを含有する樹脂組成物であって、該樹脂組成物をフィラメントに成形する際に発生するフィラメントの切断の発生頻度が低減した樹脂組成物を提供すること。【解決手段】高密度ポリエチレンと高圧法低密度ポリエチレンと害虫防除剤と担体とを含有し、高密度ポリエチレンのメルトフローレートが０．１〜１０ｇ／１０分であり、高圧法低密度ポリエチレンが下記要件（ａ１）および（ａ２）を充足し、高密度ポリエチレン１００重量部あたり、高圧法低密度ポリエチレンの含有量が１〜１５重量部、害虫防除剤の含有量が０．１〜１０重量部、担体の含有量が０．１〜２０重量部である樹脂組成物。（ａ１）メルトフローレート（ＭＦＲ）が５〜５０ｇ／１０分（ａ２）分子量１００万以上の成分割合が１〜１２重量％【選択図】なし【特許請求の範囲】
【請求項１】
高密度ポリエチレンと高圧法低密度ポリエチレンと害虫防除剤と担体とを含有する樹脂組成物であって、高密度ポリエチレンのメルトフローレート（ＭＦＲ）が０．１〜１０ｇ／１０分であり、高圧法低密度ポリエチレンが下記要件（ａ１）および（ａ２）を充足し、高密度ポリエチレン１００重量部あたり、高圧法低密度ポリエチレンの含有量が１〜１０重量部であり、害虫防除剤の含有量が０．１〜１５重量部であり、担体の含有量が０．１〜２０重量部である樹脂組成物。
（ａ１）メルトフローレート（ＭＦＲ）が５〜５０ｇ／１０分
（ａ２）分子量１００万以上の成分割合が１〜１２重量％
【請求項２】
請求項１に記載の樹脂組成物からなるフィラメント。
【発明の詳細な説明】
【技術分野】
【０００１】
本発明は、高密度ポリエチレンと高圧法低密度ポリエチレンと害虫防除剤と担体とを含有する樹脂組成物、および、該樹脂組成物からなるフィラメントに関するものである。
【背景技術】
【０００２】
ポリエチレン系樹脂に害虫防除剤を配合してなる樹脂組成物は、各種成形体に加工され、ダニ、シラミ、カ、ハエ等の害虫防除用の材料に用いられている。例えば、特許文献１には、高密度ポリエチレンに、低密度ポリエチレンや線状低密度ポリエチレンといった害虫防除剤が高移行性のエチレン系重合体と害虫防除剤とを配合した樹脂組成物が提案されており、実施例には、害虫防除剤が低移行性のエチレン系重合体として市販の低密度ポリエチレンを用いた樹脂組成物および該樹脂組成物からなるインフレーションフィルムが記載されている。
【０００３】
【特許文献１】特開平８−３０２０８０号公報
【発明の開示】
【発明が解決しようとする課題】
【０００４】
しかしながら、上記の高密度ポリエチレンに低密度ポリエチレンと害虫防除剤とを配合した樹脂組成物では、該樹脂組成物をフィラメントに成形する際に、フィラメントが切断することがあり、該樹脂組成物は、成形性において、十分満足のいくものではなかった。
かかる状況のもと、本発明が解決しようとする課題は、高密度ポリエチレンと害虫防除剤が高移行性のエチレン系重合体と害虫防除剤とを含有する樹脂組成物であって、該樹脂組成物をフィラメントに成形する際に発生するフィラメントの切断の発生頻度が低減した樹脂組成物、および、該樹脂組成物からなるフィラメントを提供することにある。
【課題を解決するための手段】
【０００５】
すなわち、本発明の第一は、高密度ポリエチレンと高圧法低密度ポリエチレンと害虫防除剤と担体とを含有する樹脂組成物であって、高密度ポリエチレンのメルトフローレート（ＭＦＲ）が０．１〜１０ｇ／１０分であり、高圧法低密度ポリエチレンが下記要件（ａ１）および（ａ２）を充足し、高密度ポリエチレン１００重量部あたり、高圧法低密度ポリエチレンの含有量が１〜１５重量部であり、害虫防除剤の含有量が０．１〜１０重量部であり、担体の含有量が０．１〜２０重量部である樹脂組成物にかかるものである。
（ａ１）メルトフローレート（ＭＦＲ）が５〜５０ｇ／１０分
（ａ２）分子量１００万以上の成分割合が１〜１２重量％
【０００６】
本発明の第二は、上記樹脂組成物からなるフィラメントにかかるものである。
【発明の効果】
【０００７】
本発明により、高密度ポリエチレンと害虫防除剤が高移行性のエチレン系重合体と害虫防除剤とを含有する樹脂組成物であって、該樹脂組成物をフィラメントに成形する際に発生するフィラメント切断の発生頻度が低減した樹脂組成物、および、該樹脂組成物からなるフィラメントを提供することができる。
【発明を実施するための最良の形態】
【０００８】
本発明に用いられる高密度ポリエチレンは、エチレン単独重合体、エチレンと炭素原子数３〜２０のα−オレフィンとの共重合体（エチレン−α−オレフィン共重合体）である。該α−オレフィンとしては、プロピレン、１−ブテン、１−ペンテン、１−ヘキセン、１−ヘプテン、１−オクテン、１−ノネン、１−デセン、１−ドデセン、４−メチル−１−ペンテン、４−メチル−１−ヘキセン等があげられ、これらは単独で用いてもよく、２種以上を併用してもよい。
【０００９】
高密度ポリエチレン中のエチレンに基づく単量体単位の含有量は、高密度ポリエチレンの全重量を１００重量％として、通常９０重量％以上である。
【００１０】
高密度ポリエチレンとしては、エチレン単独重合体、エチレン−プロピレン共重合体、エチレン−１−ブテン共重合体、エチレン−１−ヘキセン共重合体、エチレン−１−オクテン共重合体、エチレン−１−ブテン−１―ヘキセン共重合体等があげられ、好ましくは、エチレンと炭素原子数４〜８のα−オレフィンとの共重合体であり、より好ましくは、エチレン−プロピレン共重合体、エチレン−１−ブテン共重合体、エチレン−１−ヘキセン共重合体、エチレン−１−オクテン共重合体、エチレン−１−ブテン−１―ヘキセン共重合体であり、更に好ましくはエチレン−プロピレン共重合体、エチレン−１−ブテン共重合体、エチレン−１−ヘキセン共重合体、エチレン−１−オクテン共重合体である。
【００１１】
高密度ポリエチレンのメルトフローレート（ＭＦＲ）は０．１〜１０ｇ／１０分である。該ＭＦＲが高すぎるとフィラメントの切断の発生頻度が高くなることがある。該ＭＦＲは、好ましくは６ｇ／１０分以下であり、より好ましくは４ｇ／１０分以下であり、更に好ましくは２ｇ／１０分以下である。また、該ＭＦＲは、フィラメント成形時の押出機のモーター負荷を低減する観点から、好ましくは０．３ｇ／１０分以上であり、より好ましくは０．６ｇ／１０分以上である。該ＭＦＲは、ＪＩＳ  Ｋ７２１０−１９９５に規定された方法において、荷重２１．１８Ｎおよび温度１９０℃の条件で測定される。
【００１２】
高密度ポリエチレンのメルトフローレート比（ＭＦＲＲ）は、フィラメントの強度を高める観点から、好ましくは５０以下であり、より好ましくは４５以下であり、更に好ましくは４０以下である。また、フィラメント成形時の押出機のモーター負荷を低減する観点から、好ましくは１０以上であり、より好ましくは１５以上であり、更に好ましくは２０以上である。該ＭＦＲＲは、ＪＩＳ  Ｋ７２１０−１９９５に規定された方法において、試験荷重２１１．８３Ｎ、測定温度１９０℃の条件で測定されるメルトフローレート（ＭＦＲ−Ｈ、単位：ｇ／１０分）を、ＪＩＳ  Ｋ７２１０−１９９５に規定された方法において、荷重２１．１８Ｎおよび温度１９０℃の条件で測定されるメルトフローレート（ＭＦＲ）で除した値である。
【００１３】
高密度ポリエチレンの密度は、通常、９４０〜９６５ｋｇ／ｍ3である。該密度は、フィラメントの害虫防除性を高める観点から、好ましくは９４５ｋｇ／ｍ3以上である。また、該密度は、フィラメントの切断の発生頻度をより低減する観点から、好ましくは９６０ｋｇ／ｍ3以下であり、より好ましくは９５５ｋｇ／ｍ3以下である。なお、該密度は、ＪＩＳ  Ｋ６７６０−１９９５に記載のアニーリングを行った試験片を用いて、ＪＩＳ  Ｋ７１１２−１９８０のうち、Ａ法に規定された方法に従って測定される。
【００１４】
高密度ポリエチレンの製造方法としては、チーグラー・ナッタ系触媒、クロム系触媒、メタロセン系触媒等の公知のオレフィン重合触媒を用いて、溶液重合法、スラリー重合法、気相重合法、高圧イオン重合法等の公知の重合方法によって製造する方法があげられる。また、該重合法は、回分重合法、連続重合法のいずれでもよく、２段階以上の多段重合法でもよい。
【００１５】
上記のチーグラー・ナッタ系触媒としては、例えば、次の（１）または（２）の触媒などがあげられる。
（１）三塩化チタン、三塩化バナジウム、四塩化チタンおよびチタンのハロアルコラートからなる群から選ばれる少なくとも１種をマグネシウム化合物系化合物に担持した成分と、共触媒である有機金属化合物からなる触媒
（２）マグネシウム化合物とチタン化合物の共沈物または共晶体と共触媒である有機金属化合物からなる触媒
【００１６】
上記のクロム系触媒としては、例えば、シリカまたはシリカ−アルミナにクロム化合物を担持した成分と、共触媒である有機金属化合物からなる触媒などがあげられる。
【００１７】
メタロセン系触媒としては、例えば、次の（１）〜（４）の触媒などがあげられる。
（１）シクロペンタジエン形骨格を有する基を有する遷移金属化合物を含む成分と、アルモキサン化合物を含む成分からなる触媒
（２）前記遷移金属化合物を含む成分と、トリチルボレート、アニリニウムボレート等のイオン性化合物を含む成分からなる触媒
（３）前記遷移金属化合物を含む成分と、前記イオン性化合物を含む成分と、有機アルミニウム化合物を含む成分からなる触媒
（４）前記の各成分をＳｉＯ2、Ａｌ2Ｏ3等の無機粒子状化合物や、エチレン、スチレン等のオレフィン重合体等の粒子状ポリマーに担持または含浸させて得られる触媒
【００１８】
本発明に用いられる高密度ポリエチレンの製造方法としては、チーグラー・ナッタ系触媒あるいはメタロセン系触媒を用いた製造方法が好ましい。また、溶融紡糸性を高める観点から、重合時の滞留時間分布が狭いものが好ましく、滞留時間分布を狭くするために、単段重合、あるいは複数反応容器を有するプロセスにおいては複数の反応容器を平行に運転し重合したものが好ましい。
【００１９】
本発明に用いられる高圧法低密度ポリエチレンのメルトフローレート（ＭＦＲ）は、５〜５０ｇ／１０分である。該ＭＦＲが高すぎるとフィラメントの切断の発生頻度が高くなることがある。該ＭＦＲは、好ましくは３０ｇ／１０分以下であり、より好ましくは２５ｇ／１０分以下である。また、該ＭＦＲは低すぎてもフィラメントの切断の発生頻度が高くなることがある。該ＭＦＲは、好ましくは７ｇ／１０分以上であり、より好ましくは１０ｇ／１０分以上である。該ＭＦＲは、ＪＩＳ  Ｋ７２１０−１９９５に規定された方法において、荷重２１．１８Ｎおよび温度１９０℃の条件で測定される。
【００２０】
高圧法低密度ポリエチレンの密度は、通常、９１０〜９３５ｋｇ／ｍ3である。該密度は、害虫防除性を高める観点から、好ましくは９３０ｋｇ／ｍ3以下であり、より好ましくは９２５ｋｇ／ｍ3以下である。また、該密度は、害虫防除性を高める観点から、好ましくは９１５ｋｇ／ｍ3以上である。該密度は、ＪＩＳ  Ｋ６７６０−１９９５に記載のアニーリングを行った試験片を用い、ＪＩＳ  Ｋ７１１２−１９８０のうちＡ法に規定された方法に従って測定される。
【００２１】
高圧法低密度ポリエチレンの分子量１００万以上の成分割合は１〜１２重量％である。該成分割合が少なすぎるとフィラメントの切断の発生頻度が高くなることがある。該成分割合は、好ましくは２重量％以上であり、より好ましくは６重量％以上である。また、該成分割合は、多すぎてもフィラメントの切断の発生頻度が高くなることがある。該成分割合は、好ましくは１０重量％以下であり、より好ましくは９重量％以下である。ここで、分子量１００万は、ポリスチレン換算の分子量である。該成分割合は、ゲル・パーミエイション・クロマトグラフ法によって得られるポリスチレン換算の分子量分布曲線から求めることができる。
【００２２】
高圧法低密度ポリエチレンの製造方法としては、高温高圧下でラジカル発生剤によりエチレンを重合する方法が用いられる。
【００２３】
ラジカル発生剤としては、ジ−ｔ−ブチルパーオキサイド、ｔ−ブチルハイドロパーオキサイド、ｔ−ブチル−パーオキシ−２−エチルヘキサネート、ジクミルパーオキサイド、ｔ−ブチルパーオキシイソプロピルカーボネート、ｔ−ブチルパーオキシベンゾエート、ジ−ｔ−アミルパーオキサイド、クミルハイドロパーオキサイド、ｔ−ブチルパーオキシビバレート等の有機過酸化物類や、酸素等があげられる。
【００２４】
分子量１００万以上の成分割合を増やす観点からは、ラジカル発生剤を２種以上使用することが好ましい。２種以上のラジカル発生剤は、逐次に使用してもよく、２種以上を混合して使用してもよい。また、重合反応器に導入については、一箇所から導入してもよく、複数箇所から導入してもよい。
【００２５】
高圧法低密度ポリエチレンの製造においては、高圧法低密度ポリエチレンの分子量を調整するために、連鎖移動剤を用いてもよい。連鎖移動剤としては、例えば、飽和炭化水素類、芳香族炭化水素類、アルコール類等があげられる。飽和炭化水素類としては、エタン、プロパン、ｎ−ブタン、ｎ−ヘキサン、ｎ−ヘプタン、イソブタン等のアルカン類や、シクロヘキサン等の環状アルカン類があげられる。芳香族炭化水素類としては、ベンゼン、トルエン、キシレン、エチルベンゼン等があげられ、アルコール類としては、メタノール、エタノール等があげられる。また、テトラヒドロフラン、アセトン等のヘテロ原子を含む有機化合物や水素等もあげられる。連鎖移動剤は、好ましくは、エタン、プロピレン、プロパンである。
【００２６】
重合温度としては、分子量１００万以上の成分割合を大きくするには、最大重合温度を高くすることが好ましい。最大重合温度は、２４０℃以上であることがより好ましく、２６０℃以上であることが更に好ましい。また、最大重合温度は、通常、３１０℃以下である。
【００２７】
重合圧力としては、分子量１００万以上の成分割合を大きくするには、最大重合圧力を低くすることが好ましい。最大重合圧力は、１７０ＭＰａ以下であることがより好ましく、１５０ＭＰａ以下であることが更に好ましい。また、最大重合圧力は、通常、５０ＭＰａ以上である。
【００２８】
高圧法低密度ポリエチレンの製造に用いられる反応容器としては、槽型反応容器、管型反応容器等があげられ、好ましくは槽型反応容器である。高圧法低密度ポリエチレンの製造は、単独の反応容器で行ってもよく、複数の反応容器を組み合わせて行ってもよい。分子量１００万以上の成分割合を増やす観点からは、複数の反応容器を組み合わせて製造することが好ましい。
【００２９】
本発明に用いられる害虫防除剤としては、殺虫剤、昆虫成長制御剤、忌避剤等の害虫防除性がある化合物があげられる。
【００３０】
殺虫剤としては、ピレスロイド系化合物、有機燐系化合物、カーバメート系化合物、フェニルピラゾール系化合物等があげられる。ピレスロイド系化合物としては、ペルメトリン、アレスリン、ｄ−アレスリン、ｄｄ−アレスリン、ｄ−テトラメトリン、プラレスリン、サイフェノトリン、ｄ−フェノトリン、ｄ−レスメトリン、エムペントリン、フェンバレレート、エスフェンバレレート、フェンプロパスリン、シハロトリン、サイフルトリン、エトフェンプロクス、トラロメスリン、エスビオスリン、ベンフルスリン、テラレスリン、デルタメスリン、サイパーメスリン、フェノトリン、テフルトリン、ビフェントリン、シフルトリン、シフェノトリン、シペルメトリン、アルファシペルメトリン等があげられ、有機燐系化合物としては、フェニトロチオン、ジクロルボス、ナレド、フェンチオン、シアホス、クロロピリホス、ダイアジノン、カルクロホス、サリチオン、ダイアジノン等があげられ、カーバメート系化合物としては、メトキシジアゾン、プロポクスル、フェノブカーブ、カルバリル等があげられ、フェニルピラゾール系化合物としてはフィプロニル等があげられる。
【００３１】
昆虫成長制御剤としては、ピリプロキシフェン、メソプレン、ヒドロプレン、ジフルベンズロン、シロマジン、フェノキシカーブ、ルフェニュロン（ＣＧＡ184599）等があげられる。
【００３２】
忌避剤としては、ジエチルトルアミド、ジブチルフタレート等があげられる。
【００３３】
これらの害虫防除剤は、単独でまたは２種以上を混合して用いることができる。害虫防除剤としては、殺虫剤が好ましく、ピレスロイド系化合物がより好ましく、２５℃での蒸気圧が１×１０-6ｍｍＨｇ未満であるピレスロイド系化合物がさらに好ましい。該２５℃での蒸気圧が１×１０-6ｍｍＨｇ未満であるピレスロイド系化合物としては、レスメスリン、ペルメトリン等があげられる。
【００３４】
本発明の樹脂組成物には、害虫防除性の効果を高める役割をもつ化合物を配合してもよい。該化合物としては、ピペロニルブトキサイド、ＭＧＫ２６４、オクタクロロジプロピルエーテル等があげられる。
【００３５】
また、本発明の樹脂組成物に使用される担体としては、害虫防除剤を担持できるものが用いられ、シリカ系化合物、ゼオライト類、粘度鉱物、金属酸化物、雲母類、ハイドロタルサイト類、有機担体等があげられる。シリカ系化合物としては、非晶性シリカと結晶性シリカがあり、例えば、粉末ケイ酸、微粉末ケイ酸、酸性白土、珪藻土、石英、ホワイトカーボン等があげられる。ゼオライト類としては、Ａ型ゼオライト、モルデナイト等があげられ、粘度鉱物としては、モンモリロナイト、サポナイト、バイデライト、ベントナイト、カオリナイト、ハロイサイト、ナクライト、デッカイト、アノーキサイト、イライト、セリサイト等があげられ、金属酸化物としては、酸化亜鉛、酸化マグネシウム、酸化アルミニウム、酸化鉄、酸化銅、酸化チタン等があげられ、雲母類としては、雲母、パーミキュライト等があげられ、ハイドロタルサイト類としては、ハイドロタルサイト、スメクタイト等があげられ、有機担体としては、炭類（木炭、泥炭、草炭等）、ポリマービーズ（微結晶セルロース、ポリスチレンビーズ、アクリル酸エステル系ビーズ、メタクリル酸エステル系ビーズ、ポリビニルアルコール系ビーズ等）およびそれらの架橋ポリマービーズ等があげられる。その他にも、パーライト、石こう、セラミック、火山性岩等があげられる。
【００３６】
担体としては、非晶性無機化合物が好ましく、非晶性シリカがより好ましい。
【００３７】
本発明の樹脂組成物は、高密度ポリエチレンと高圧法低密度ポリエチレンと害虫防除剤と担体とを含有する樹脂組成物である。
【００３８】
高圧法低密度ポリエチレンの含有量は、高密度ポリエチレン１００重量部あたり、１〜１５重量部である。該含有量が少なすぎると害虫防除性が低下することがある。該含有量は、好ましくは１重量部以上であり、より好ましくは３重量部以上である。また、該含有量は、多すぎても害虫防除性が低下することがある。該含有量は、好ましくは１０重量部以下である。
【００３９】
害虫防除剤の含有量は、高密度ポリエチレン１００重量部あたり、０．１〜１０重量部である。該含有量が少なすぎると害虫防除性が低下することがある。該含有量は、好ましくは０．５重量部以上であり、より好ましくは１重量部以上である。また、該含有量は、フィラメントのべたつきを低減する観点から、好ましくは５重量部以下であり、より好ましくは３重量部以下である。
【００４０】
担体の含有量は、高密度ポリエチレン１００重量部あたり、０．１〜２０重量部である。該含有量が少なすぎると害虫防除性が低下することがある。該含有量は、好ましくは０．５重量部以上であり、より好ましくは１重量部以上である。また、該含有量は、フィラメントの強度を高める観点から、好ましくは１０重量部以下であり、より好ましくは５重量部以下である。
【００４１】
本発明の樹脂組成物には、必要に応じて、酸化防止剤、抗ブロッキング剤、フィラー、滑剤、帯電防止剤、耐候安定剤、顔料、加工性改良剤、金属石鹸等の添加剤を配合してもよく、該添加剤は２種以上を併用されてもよい。
【００４２】
酸化防止剤としては、フェノール系酸化防止剤、リン系酸化防止剤、イオウ系酸化防止剤等が用いられる。
【００４３】
フェノール系酸化防止剤としては、例えば、２，６−ジ−ｔ−ブチル−４−メチルフェノール（ＢＨＴ）、ｎ−オクタデシル−３−（３，５−ジ−ｔ−ブチル−４−ヒドロキシフェニル）プロピオネート（商品名Ｉｒｇａｎｏｘ１０７６、チバスペシャルティケミカルズ社製）、ペンタエリスリチル−テトラキス〔３−（３，５−ジ−ｔ−ブチル−４−ヒドロキシフェニル）プロピオネート〕（商品名Ｉｒｇａｎｏｘ１０１０、チバスペシャルティケミカルズ社製）、１，３，５−トリス（３，５−ジ−ｔｅｒｔ−ブチル−４−ヒドロキシベンジル）イソシアヌレート（商品名Ｉｒｇａｎｏｘ３１１４、チバスペシャルティケミカルズ社製）、１，３，５−トリメチル−２，４，６−トリス（３，５−ジ−ｔ−ブチル−４−ヒドロキシベンジル）ベンゼン、３，９−ビス〔２−｛３−（３−ｔ−ブチル−４−ヒドロキシ−５−メチルフェニル）プロピオニルオキシ｝−１，１−ジメチルエチル〕−２，４，８，１０−テトラオキサスピロ〔５・５〕ウンデカン（商品名Ｓｕｍｉｌｉｚｅｒ  ＧＡ８０、住友化学社製）等があげられる。
【００４４】
リン系酸化防止剤としては、例えば、ジステアリルペンタエリスリトールジフォスファイト（商品名アデカスタブＰＥＰ８）、トリス（２，４−ジ−ｔｅｒｔ−ブチルフェニル）フォスファイト（商品名Ｉｒｇａｆｏｓ１６８、チバスペシャルティケミカルズ社製）、ビス（２，４−ジ−ｔｅｒｔ−ブチルフェニル）ペンタエリスリトールジフォスファイト、テトラキス（２，４−ジ−ｔｅｒｔ−ブチルフェニル）４，４’−ビフェニレンジフォスフォナイト（商品名Ｓａｎｄｏｓｔａｂ  Ｐ−ＥＰＱ、クラリアントシャパン社製）、ビス（２−ｔ−ブチル−４−メチルフェニル）ペンタエリスリトールジフォスファイト等があげられる
【００４５】
フェノール構造とリン構造を併せ持つ酸化防止剤としては、例えば、６−［３−（３−ｔｅｒｔ−ブチル−４−ヒドロキシ−５−メチル）プロポキシ］−２，４，８，１０テトラ−ｔｅｒｔ−ブチルジベンズ［ｄ，ｆ］［１，３，２］−ジオキサホスフェビン（商品名Ｓｕｍｉｌｉｚｅｒ  ＧＰ、住友化学社製）等があげられる。
【００４６】
イオウ系酸化防止剤としては、例えば、４、４’−チオビス（３−メチル−６−ｔｅｒｔ−ブチルフェノール）（商品名Ｓｕｍｉｌｉｚｅｒ  ＷＸＲ、住友化学社製）、２，２−チオビス−（４−メチル−６−ｔｅｒｔ−ブチルフェノール）（商品名ＩＲＧＡＮＯＸ  １０８１、チバスペシャリティケミカル社製）等があげられる。
【００４７】
その他の酸化防止剤としては、ビタミンＥ、ビタミンＡ等があげられる。
【００４８】
酸化防止剤としては、好ましくは、フェノール構造を有する酸化防止剤であり、より好ましくはフェノール系酸化防止剤であり、さらに好ましくは、例えば、２，６−ジ−ｔ−ブチル−４−メチルフェノール（ＢＨＴ）、ｎ−オクタデシル−３−（３，５−ジ−ｔ−ブチル−４−ヒドロキシフェニル）プロピオネート、ペンタエリスリチル−テトラキス〔３−（３，５−ジ−ｔ−ブチル−４−ヒドロキシフェニル）プロピオネート〕である。
【００４９】
害虫防除剤の安定性を向上させる観点およびフィラメントの切断の発生頻度をより低減する観点から、酸化防止剤を用いることが好ましい。酸化防止剤の含有量は、高密度ポリエチレン１００重量部あたり、好ましくは０．０１重量部以上であり、より好ましくは０．０３重量部以上であり、さらに好ましくは０．０５重量部以上である。また、該含有量は、フィラメントの着色を低減する観点から、好ましくは１重量部以下であり、より好ましくは０．５重量部以下であり、さらに好ましくは０．２重量部以下である。
【００５０】
本発明の樹脂組成物は、高密度ポリエチレンと、高圧法低密度ポリエチレンと、害虫防除剤と、担体とを、押出機、ロール成形機、ニーダー等の公知の混練装置で溶融混練することにより製造される。樹脂組成物の製造においては、溶融混練する前に、予め担体に害虫防除剤を担持させてもよく、害虫防除剤および担体を、高圧法低密度ポリエチレンあるいは高密度ポリエチレンをベース樹脂としたマスターバッチとして溶融混練に供してもよい。具体例としては、害虫防除剤と担体とを混合して、担体に害虫防除剤を担持させ、次いで、害虫防除剤が担持された担体と高圧法低密度ポリエチレンとを溶融混練してマスターバッチを作成し、該マスターバッチと高密度ポリエチレンとを溶融混練する方法があげられる。
【００５１】
本発明の樹脂組成物は、フィラメントに成形する際に発生するフィラメント切断の発生頻度が低いので、フィラメント成形用に好適に用いられる。
【００５２】
本発明の樹脂組成物をモノフィラメントに成形する方法としては、例えば、押出機等を用いて樹脂組成物を溶融し、ギアポンプを経るなどして、ダイ・ノズルから溶融押し出しし、押し出された樹脂組成物を引き取ってストランド状とし、該ストランド状の樹脂組成物を水や空気等の冷却媒体を用いて冷却して紡糸を行い、その後に、必要に応じて、加熱延伸、熱処理、オイル塗布等の処理を行い、巻き取る方法をあげることができる。
【００５３】
フィラメントの断面形状としては、例えば、円形、楕円形、三角形、四角形、六角形、星型などがあげられる。
【００５４】
本発明の樹脂組成物からなるモノフィラメントの用途としては、蚊帳、網戸、防虫網などのネット・網類；ロープ；糸；フィルター等があげられ、マルチフィラメントの用途としては、ロープ；ネット；カーペット；不織布；フィルター；靴；衣類等があげられる。特に害虫防除性を求められる用途、例えば、蚊帳、網戸、防虫網、フィルター、カーペット、靴、衣類などが好適である。
【００５５】
本発明の樹脂組成物からなるフィラメントの防除の対象となる虫としては、クモ、ダニ、昆虫等の節足動物があげられる。更に例をあげて説明すると以下の通りである。蛛形綱では、例えばダニ目（Acarina）に属するトリサシダニ、ミカンハダニ、ケナガコナダニ等；真正蜘蛛目（Araneae）に属するジグモ、イエユウレイグモ等があげられる。唇脚綱では、例えばゲジ目（Scutigeromorpha）に属するゲジ等；イシムカデ目（Lithobiomorpha）に属するイッスンムカデ等があげられる。倍脚綱では、例えばオビヤスデ目（Polydesmoidea）に属するヤケヤスデ、アカヤスデ等があげられる。
【００５６】
また、昆虫目としては、例えば以下のものがあげられる。シミ目（Thysanura）に属するヤマトシミ等；バッタ目（Orthoptera）に属するカマドウマ、ケラ、エンマコオロギ、トノサマバッタ、サバクトビバッタ、イナゴ等；ハサミムシ目（Dermaptera）に属するハサミムシ等；ゴキブリ目（Blattaria）に属するチャバネゴキブリ、クロゴキブリ、ヤマトゴキブリ、ワモンゴキブリ等；シロアリ目（Isoptera）に属するヤマトシロアリ、イエシロアリ、アメリカカンザイシロアリ等；チャタテムシ目（Psocoptera）に属するカツブシチャタテ、ヒラタチャタテ等；ハジラミ目（Mallophaga）に属するイヌハジラミ、ネコハジラミ等；シラミ目（Anoplura）に属するコロモジラミ、ケジラミ、ヒトジラミ等；カメムシ目（Hemiptera）に属するトビイロウンカ、ツマグロヨコバイ、オンシツコナジラミ、モモアカアブラムシ、トコジラミ、クサギカメムシ等；コンチュウ目（Coleoptera）に属するカツオブシムシ、ウリハムシ、コクゾウムシ、ヒラタキクイムシ、ナガヒョウホンムシ、マメコガネ等；ノミ目（Siphonaptera）に属するネコノミ、イヌノミ、ヒトノミ等；ハエ目（Diptera）に属するアカイエカ、ネッタイシマカ、ハマダラカ、ブユ、セスジユスリカ、チョウバエ、イエバエ、ヒメイエバエ、ツェツェバエ、ウシアブ、ヒラタアブ等；ハチ目（Hymenoptera）に属するスズメバチ、アシナガバチ、マツノミドリハバチ、クリタマバチ、クロアリガタバチ、イエヒメアリ等があげられる。
【実施例】
【００５７】
以下、実施例および比較例により本発明を説明する。
実施例および比較例での物性は、次の方法に従って測定した。
【００５８】
（１）メルトフローレート（ＭＦＲ、単位：ｇ／１０分）
ＪＩＳ  Ｋ７２１０−１９９５に規定された方法において、荷重２１．１８Ｎおよび温度１９０℃の条件で測定を行った。
【００５９】
（２）メルトフローレート比（ＭＦＲＲ）
ＪＩＳ  Ｋ７２１０−１９９５に規定された方法において、試験荷重２１１．８３Ｎ、測定温度１９０℃の条件で測定されるメルトフローレート（ＭＦＲ−Ｈ、単位：ｇ／１０分）を、ＪＩＳ  Ｋ７２１０−１９９５に規定された方法において、荷重２１．１８Ｎおよび温度１９０℃の条件で測定されるメルトフローレート（ＭＦＲ）で除した値を、ＭＦＲＲとした。
【００６０】
（３）密度（単位：ｋｇ／ｍ3）
ＪＩＳ  Ｋ７１１２−１９８０のうち、Ａ法に規定された方法に従って測定した。なお、測定試料片は、ＪＩＳ  Ｋ６７６０−１９９５に記載のアニーリングを行い測定に用いた。
【００６１】
（４）分子量１００万以上の成分割合（単位：重量％）
ゲル・パーミエイション・クロマトグラフ（ＧＰＣ）法を用いて、下記の条件(1)〜(8)により、分子量分布曲線を測定した。次に、分子量分布曲線において、ポリスチレン換算で分子量１００万以上の領域の面積割合を求めた。
(1)装置：Ｗａｔｅｒ製Ｗａｔｅｒｓ１５０Ｃ
(2)分離カラム：ＴＯＳＯＨ  ＴＳＫｇｅｌＧＭＨ−ＨＴ
(3)測定温度：１４５℃
(4)キャリア：オルトジクロロベンゼン
(5)流量：１．０ｍＬ／分
(6)注入量：５００μＬ
(7)検出器：示差屈折
(8)分子量標準物質：標準ポリスチレン
（東ソー製ＴＳＫ  ＳＴＡＮＤＡＲＤ  ＰＯＬＹＳＴＹＲＮＥ）
【００６２】
実施例１
（１）樹脂組成物の調整
ペルメトリン（住友化学社製  商品名エクスミン）５１重量部に、酸化防止剤（２，６−ジ−ｔ−ブチル−４−メチルフェノール）（以下、ＢＨＴと記す。）１．５重量部を溶解させた。次に、ＢＨＴを含有するペルメトリン５２．５重量部と非晶性シリカ（鈴木油脂製  商品名多孔質シリカ）４７．５重量部とを攪拌混合し、害虫防除剤が担持された担体を調製した。高圧法低密度ポリエチレン（住友化学社製  スミカセン  ＣＥ４５０６）（以下、ＬＤ−１と記す。）のペレット５９．４２重量部と、ＢＨＴ０．０６重量部と、害虫防除剤が担持された担体３１重量部と、ステアリン酸亜鉛５重量部と、青色色材４．５２重量部（住化カラー(株)製）を、２軸押出機を用いて、設定温度２００℃で溶融混練して、マスターバッチを作成した。次に、高密度ポリエチレン（プライムポリマー製  商品名：ハイゼックス５０００Ｓ；ＭＦＲ＝０．８ｇ／１０分、密度＝９４８ｋｇ／ｍ3、ＭＦＲＲ＝３５）のペレット１００重量部とマスターバッチ１６．５重量部とステアリン酸亜鉛７．０重量部とを、単軸押出機を用いて、設定温度２６０℃で溶融混練して、樹脂組成物を得た。ＬＤ−１のペレットの物性測定結果については表１に示した。
【００６３】
（２）フィラメントの製造
得られた樹脂組成物を、１ｍｍφ−６穴ダイ付の３５ｍｍφ押出機を用いて、吐出量０．７ｋｇ／ｈｒ、ダイ設定温度２２０℃で押し出し、ライン速度１４ｍ／分で引き取り、加熱水槽に通して１１２ｍ／分で引き取り、１７０デニールのモノフィラメントに成形した。成形中のフィラメントの切断頻度は、１時間あたり１本であった。
【００６４】
実施例２
（１）樹脂組成物の調整
高圧法低密度ポリエチレン  ＬＤ−１のペレットに替えて、住友化学製  スミカセン  Ｇ８０１（以下、ＬＤ−２と記す。）のペレットを使用した以外は、実施例１と同様に樹脂組成物の調整を行った。ＬＤ−２のペレットの物性測定結果を表１に示した。
【００６５】
（２）フィラメントの製造
得られた樹脂組成物を実施例１のフィラメントの製造と同様にしてモノフィラメントに成形した。成形中のフィラメントの切断頻度は、１時間あたり０本であった。
【００６６】
比較例１
（１）樹脂組成物の調整
高圧法低密度ポリエチレン  ＬＤ−１のペレットに替えて、住友化学製  スミカセン  ＣＥ５５０２（以下、ＬＤ−３と記す。）のペレットを使用した以外は、実施例１と同様に樹脂組成物の調整を行った。ＬＤ−３のペレットの物性測定結果を表１に示した。
【００６７】
（２）フィラメントの製造
得られた樹脂組成物を実施例１のフィラメントの製造と同様にしてモノフィラメントに成形した。成形中のフィラメントの切断頻度は、１時間あたり３本であった。
【００６８】
比較例２
（１）樹脂組成物の調整
高圧法低密度ポリエチレン  ＬＤ−１のペレットに替えて、住友化学製  スミカセン  ＣＥ５５０３（以下、ＬＤ−４と記す。）のペレットを使用した以外は、実施例１と同様に樹脂組成物の調整を行った。ＬＤ−４のペレットの物性測定結果を表１に示す。
【００６９】
（２）フィラメントの製造
得られた樹脂組成物を実施例１のフィラメントの製造と同様にしてモノフィラメントに成形した。成形中のフィラメントの切断頻度は、１時間あたり５本であった。
【００７０】
【表１】
2008248090.tif 000002